(57)【要約】  排ガス浄化触媒用組成物は、セリア、ジルコニア及びアルミナを含む複合酸化物と、該複合酸化物に担持された酸化銅とを有する。前記複合酸化物中のアルミナの含有量が３０質量％以上であり、セリアの含有量が５０質量％未満である。前記複合酸化物１００質量部に対して、前記酸化銅の含有量が３質量部以上３０質量部以下であることが好ましい。前記酸化銅の含有量が３質量％以上３０質量％以下であることも好ましい。前記複合酸化物中のアルミナの含有量が５０質量％以上であり、前記複合酸化物中のセリアの含有量が２．５質量％以上であることも好ましい。【特許請求の範囲】
【請求項１】
セリア、ジルコニア及びアルミナを含む複合酸化物と、該複合酸化物に担持された酸化銅とを有する排ガス浄化触媒用組成物であって、
前記複合酸化物中のアルミナの含有量が３０質量％以上であり、セリアの含有量が５０質量％未満である、排ガス浄化触媒用組成物。
【請求項２】
前記複合酸化物１００質量部に対して、前記酸化銅の含有量が３質量部以上３０質量部以下である、請求項１記載の排ガス浄化触媒用組成物。
【請求項３】
前記複合酸化物中のアルミナの含有量が５０質量％以上であり、前記複合酸化物中のセリアの含有量が２．５質量％以上である、請求項１又は２記載の排ガス浄化触媒用組成物。
【請求項４】
前記複合酸化物中のジルコニアの含有量が１質量％以上３５質量％以下である、請求項１ないし３の何れか１項に記載の排ガス浄化触媒用組成物。
【請求項５】
前記複合酸化物中のアルミナがθ−アルミナである、請求項１ないし４の何れか１項に記載の排ガス浄化触媒用組成物。
【請求項６】
体積平均粒径Ｄ５０が３μｍ以上６０μｍ以下である、請求項１ないし５の何れか１項に記載の排ガス浄化触媒用組成物。
【請求項７】
請求項１〜５のいずれか１項に記載の排ガス浄化触媒用組成物を含む排ガス浄化触媒。
【発明の詳細な説明】
【技術分野】
【０００１】
本発明は、排ガス浄化触媒用組成物及びそれを用いた排ガス浄化触媒に関する。
【背景技術】
【０００２】
従来、ディーゼルエンジンやガソリンエンジン等の内燃機関から排出される一酸化炭素（ＣＯ）、炭化水素（ＨＣ）、窒素酸化物（ＮＯｘ）の３成分を浄化する排ガス浄化触媒が提案されている。これら３成分は主にＰｔ、Ｒｈ又はＰｄ等の貴金属を金属酸化物に担持させた排ガス浄化触媒用組成物によって浄化されてきた。これに対し、近年貴金属の使用量を低減し、究極的には貴金属をなくすことを目的として、貴金属の代替として酸化銅を金属酸化物に担持させた組成物が提案されている。【０００３】
例えば特許文献１には、セリアとジルコニアとアルミナとを含有する複合金属酸化物からなり且つ前記複合金属酸化物中のセリアの含有量が５０質量％以上である担体と、該担体に担持された酸化銅とを備える触媒が記載されており、ＣＯ酸化能に優れていると記載されている。【０００４】
特許文献２には、３ｄ遷移元素を含有するとともに貴金属を含有しない第１浄化部材と、第１浄化部材に対する排ガスの通過方向上流側及び下流側の両側において前記第１浄化部材に隣接配置され、貴金属を含有する第２浄化部材とを含む排ガス浄化触媒が記載されている。特許文献２の実施例１は第１浄化部材がＣｕ／θ−Ａｌ２Ｏ３、Ｃｕ／Ｃｅ０．３０Ｚｒ０．５０Ｌａ０．０５Ｙ０．０５Ｏｘｉｄｅを有しており、ＨＣ及びＣＯの浄化を図ることができると記載されている。
【先行技術文献】
【特許文献】
【０００５】
【特許文献１】特開２０１１−１８３２８０号公報
【特許文献２】特開２０１３−１０７０５６号公報
【発明の概要】
【０００６】
触媒活性成分である貴金属の代わりに酸化銅を金属酸化物に担持させた排ガス浄化触媒用組成物においては、ＨＣ、ＣＯ及びＮＯｘのうち特にＮＯｘ浄化性能の向上が最も大きな課題である。
この点、特許文献１及び２にはＮＯｘの浄化性能を向上させるための排ガス浄化触媒用組成物の構成について何ら検討されていない。
したがって、本発明は上述した課題を解決できる排ガス浄化触媒用組成物及びそれを用いた排ガス浄化触媒を提供することを課題としたものである。
【０００７】
本発明者は、貴金属を使用しないにも関わらず優れたＮＯｘの浄化性能を有し得る排ガス浄化触媒用組成物の構成について鋭意検討した。その結果、驚くべきことに、アルミナ及びセリアの含有量を特定の範囲に制御したセリア、ジルコニア及びアルミナを含む複合酸化物に対して酸化銅を担持させることで、優れたＮＯｘ浄化性能が得られることを見出した。
【０００８】
本発明は前記知見に基づくものであり、セリア、ジルコニア及びアルミナを含む複合酸化物と、該複合酸化物に担持された酸化銅とを有する排ガス浄化触媒用組成物であって、
前記複合酸化物中のアルミナの含有量が３０質量％以上であり、セリアの含有量が５０質量％未満である、排ガス浄化触媒用組成物を提供するものである。
【０００９】
また本発明は、前記排ガス浄化触媒用組成物を含む排ガス浄化触媒を提供するものである。
【発明を実施するための形態】
【００１０】
以下本発明を、その好ましい実施形態に基づき説明する。本発明の排ガス浄化触媒用組成物は、セリア、ジルコニア及びアルミナを含む複合酸化物（以下、「ＣＺＡ複合酸化物」と記載することもある。）と、該複合酸化物に担持された酸化銅とを有する。
【００１１】
ＣＺＡ複合酸化物は、セリウム、ジルコニウム及びアルミニウムを含む複合酸化物である。該ＣＺＡ複合酸化物中においては、セリア−ジルコニアの固溶体にアルミナの一部が固溶する形態で存在していることが好ましい。セリア及びジルコニアが固溶体となっていることは、Ｘ線回折測定により、セリア−ジルコニアの固溶体に由来する単相が形成されているか否かによって確認することができる。また、ＣＺＡ複合酸化物をＸ線回折測定すると一般に、セリア、ジルコニアまたはセリア−ジルコニア固溶体の回折ピークと、アルミナの回折ピークが別に観察される。なお、ＣＺＡ複合酸化物を、アルミナ粉末とセリア−ジルコニア粉末との混合物と区別する方法としては、例えばＸ線回折測定の結果から次のようにして判断する方法が挙げられる。まず、サンプルについてＸ線回折測定した場合に、セリア−ジルコニアの固溶体に由来するピーク（２θ＝２９°付近、３４°付近及び４８．５°付近の３カ所に存在）が、セリア−ジルコニアの固溶体にアルミナの一部が固溶することで、低角度側に２θ＝１〜２°程度ピークシフトしている場合には、そのサンプルはＣＺＡ複合酸化物であると判断できる。あるいは、Ｃｕを担持させたサンプルに対して９５０℃、４時間の熱処理を施した後にＸ線回折測定した場合に、セリア−ジルコニアの固溶体に由来するピーク（２θ＝２９°付近、３４°付近及び４８．５°付近の３カ所に存在）が、セリア−ジルコニアの固溶体の分相によって２つ以上のピークに分かれている場合にはアルミナ粉末とセリア−ジルコニア粉末との混合物であると判断でき、ピークが１つのままである場合にはＣＺＡ複合酸化物であると判断できる。上記のＸ線回折測定の線源としては、ＣｕＫα線とすることが好ましい。なおＸ線回折ピーク位置に係る「付近」とは、±１．０°の範囲内であることを意味する。
【００１２】
本発明においては、ＣＺＡ複合酸化物中のセリアの含有量が５０質量％未満であり、これに酸化銅を担持させることでＮＯｘの浄化性能に優れたものとなる。すなわち、ＣＺＡ複合酸化物中のセリアの含有量を敢えて制限した設計とし、これに酸化銅を担持させることで、酸化銅中の銅の１〜２価の価数変動が容易なものとなり、Ｈ２Ｏ又はＯ２と、ＨＣ又はＣＯとの反応がより活性化する。中でも、Ｈ２ＯによるＨＣ又はＣＯの酸化反応によって生じたＨ２がＮＯｘと反応することで、ＮＯｘの浄化が進むと考えられる。
これに対し、特許文献１記載の技術のように複合酸化物中のセリアの含有量が５０質量％以上であると、その酸素貯蔵放出能（以下「ＯＳＣ」ともいう。）に起因して、ＣＯやＨＣが専らＯ２によって酸化されてしまい、Ｈ２Ｏによる酸化反応が制限されてしまうため、本願でいう所望のＮＯｘ浄化性能が得られない。
なお、ここでいうＣＺＡ複合酸化物中のセリアの含有量には、固溶体を構成しないセリアの量及び固溶体を構成するセリアの量のいずれもが含まれるものとする。
【００１３】
また、ＣＺＡ複合酸化物中のアルミナの含有量を３０質量％以上とすることにより、ＣＺＡ複合酸化物の比表面積の低下を抑制して排ガス浄化触媒用組成物の耐熱性を向上させるだけでなく、ＣＺＡ複合酸化物中のセリアの相対的割合を低下させることができ、９００℃以上の熱耐久後のみならず、当該熱耐久前においてもＮＯｘの浄化性能が向上することができる。
【００１４】
以上の利点を一層顕著なものとする観点から、特に熱耐久前におけるＮＯｘ浄化性能を高める点から、ＣＺＡ複合酸化物中のアルミナの含有量は、好ましくは３０質量％以上、より好ましくは５０質量％以上、更に好ましくは６０質量％以上、特に好ましくは７０質量％以上に設定することが有利である。この含有量は、特許文献１の各実施例におけるＣＺＡ複合酸化物中のアルミナの含有量（約１１質量％）に比べて大幅に高い値である。一方でアルミナの含有量の上限値は、特に熱耐久前におけるＮＯｘ浄化性能を高める観点から、９８質量％以下であることが好ましく、９５質量％以下であることが更に好ましく、９０質量％以下であることが一層好ましい。
ＣＺＡ複合酸化物におけるアルミナの含有量は次の方法で測定する。まず、排ガス浄化触媒用組成物を溶解させて溶液となし、該溶液を測定対象として、各元素の量をＩＣＰ−ＡＥＳで測定する。測定された各元素の量のうち、ＣＺＡ複合酸化物に担持されている銅の量を求め、残りの元素の量をそれらの酸化物に換算して全量を１００としたときの酸化物換算のアルミニウムの量の割合を算出する。
【００１５】
ＣＺＡ複合酸化物中に含まれるアルミナとしては、γ−アルミナ、β−アルミナ、δ−アルミナ、θ−アルミナ、α−アルミナ等が挙げられ、いずれを用いることもできる。特にθ−アルミナを用いることが、セリア−ジルコニア固溶体、セリア及び／又はジルコニアと組み合わせたとき排ガス浄化触媒用組成物の比表面積を維持しつつ熱的安定性が高いため好ましい。
なお、特許文献１においてセリアとジルコニアとアルミナとを含有する複合金属酸化物が記載されているが、アルミナはｎｍスケールで分散されているため、上述のようなアルミナの結晶構造を確認することができない。それにより、熱的安定性に乏しいものとなるため、本発明でいう熱耐久後の性能に乏しいものとなる。
【００１６】
本発明の排ガス浄化触媒用組成物は、熱耐久前の状態、具体的には９００℃以上且つ４時間以上の加熱を未だ受けていない状態において優れたＮＯｘ浄化性能を有する。それに加えて本発明の排ガス浄化触媒用組成物は、９００℃以上且つ４時間以上の加熱を受けた後においても、優れたＮＯｘ浄化性能を維持し得る。その理由の一つとして、本発明者は以下のように考えている。ＣＺＡ複合酸化物において、上述した通り、アルミナはその一部が、セリア−ジルコニアの固溶体に固溶することが好ましい一方で、残りの部分は、セリア、ジルコニア及びセリア−ジルコニアの固溶体のいずれにも固溶しない。このため、セリア、ジルコニア及び／又はセリア−ジルコニアの固溶体と、それらに固溶しないアルミナとは互いに拡散の障壁となる。それゆえに同種の酸化物同士の凝集が抑制され耐熱性が向上したと考えられる。これに対し、アルミナを有さないセリア−ジルコニア複合酸化物に酸化銅を担持させた排ガス浄化触媒用組成物は、拡散の障壁となるアルミナが存在しないため、セリア−ジルコニア複合酸化物の凝集が起こりやすく、９００℃以上の加熱によってセリア及びジルコニアの分相が起こることで触媒活性面積が減少し、十分なＮＯｘ浄化性能が得られない。
【００１７】
なお、ＮＯｘ浄化性能を一層高める観点、特に熱耐久前後のＮＯｘ浄化性能をともに高める観点から、ＣＺＡ複合酸化物におけるセリアの含有量は３５質量％以下であることが好ましく、２５質量％以下であることがより好ましく、２０質量％以下であることが更に好ましく、１５質量％以下であることが特に好ましい。一方、セリアの含有量の下限値は、熱耐久前の状態におけるＮＯｘ浄化性能を高める観点から１質量％以上であることが好ましく、２．５質量％以上であることが更に好ましく、５質量％以上であることが一層好ましい。
ＣＺＡ複合酸化物におけるセリアの含有量は、ＣＺＡ複合酸化物におけるアルミナの含有量の測定方法として上述した方法と同様の方法で測定される。
また、ＮＯｘ浄化性能を一層高める観点、特に熱耐久前後のＮＯｘ浄化性能をともに高める観点から、ＣＺＡ複合酸化物中におけるセリアに対するアルミナの質量比（アルミナ／セリア）は、５以上が好ましく、７以上がより好ましく、１０以上が更に好ましい。
【００１８】
ＣＺＡ複合酸化物におけるジルコニアの含有量は、１質量％以上であることが、熱耐久後のＮＯｘ浄化性能を高める観点から好ましく、２．５質量％以上であることがより好ましく、５質量％以上であることが一層好ましい。一方、ジルコニアの含有量の上限値は、特に熱耐久前の状態におけるＮＯｘ浄化性能を高める観点から、３５質量％以下であることが好ましく、２５質量％以下であることが更に好ましく、２０質量％以下であることが一層好ましい。
ＣＺＡ複合酸化物におけるジルコニアの含有量は、ＣＺＡ複合酸化物におけるアルミナの含有量の測定方法として上述した方法と同様の方法で測定される。
【００１９】
上記の含有量の測定方法から判る通り、前述したアルミナ、セリア及びジルコニアの各含量には、ＣＺＡ複合酸化物において固溶体を構成する量及び固溶体を構成していない量のいずれもが含まれるものとする。
【００２０】
また、ＣＺＡ複合酸化物中におけるセリアとジルコニアとの含有割合（質量比）としては、熱耐久性の観点からジルコニア１に対してセリアが１以上３以下であることが好ましく、１以上２以下であることがより好ましい。一方、ＮＯｘ浄化性能の観点からセリア１に対してジルコニアが０．５以上３以下であることが好ましく、０．５以上２以下であることがより好ましい。
【００２１】
ＣＺＡ複合酸化物は、セリウム以外の希土類元素を含んでいることが熱耐久後のＮＯｘ浄化性能を一層高める点で好ましい。セリウム以外の希土類元素としては、スカンジウム、イットリウム、ランタン、プラセオジム、ネオジム、サマリウム、ユーロピウム、ガドリニウム、テルビウム、ジスプロシウム、ホルミウム、エルビウム、ツリウム、イッテルビウム及びルテチウムを挙げることができる。これらの希土類元素は、例えば酸化物としてＣＺＡ複合酸化物に含有されることができる。希土類元素の酸化物は２種以上含まれていてもよい。セリウム以外の希土類元素の酸化物は、セリア−ジルコニア固溶体、セリア又はジルコニアと固溶体を形成していてもよく、あるいは形成していなくてもよい。セリウム以外の希土類元素の酸化物がセリア−ジルコニア固溶体と固溶体を形成しているか否かは、Ｘ線回折測定によって確認できる。
【００２２】
ＣＺＡ複合酸化物がセリウム以外の希土類元素の酸化物を含有する場合、該酸化物のＣＺＡ複合酸化物中の含有量は、酸化銅が該酸化物と反応して触媒活性が低下してしまうのを防止する観点から、５質量％以下であることが好ましく、３質量％以下であることがより好ましい。他方、熱的安定性確保の観点から、０．１質量％以上であることが好ましく、０．５質量％以上であることがより好ましい。
セリウム以外の希土類元素酸化物の量には固溶体を構成する該希土類元素酸化物の量及び構成しない該希土類元素酸化物の量のいずれもが含まれるものとする。
【００２３】
ＣＺＡ複合酸化物の製造方法に特に制限はなく、例えば液相反応法のひとつである共沈法で製造することができる。共沈法としては、原料としてセリウムの水溶性塩と、ジルコニウムの水溶性塩と、必要に応じてセリウム以外の希土類元素の水溶性塩とを含む酸性溶液にアルミニウムの水溶液を含む塩基性物質を添加して、沈殿物を得た後、これを乾燥させ、大気中、焼成する方法を挙げることができる。セリウム、ジルコニウム、セリウム以外の希土類元素の水溶性塩としては、硝酸塩やシュウ酸塩、酢酸塩、アンミン錯体、塩化物が挙げられる。アルミニウムの水溶液としてはアルミン酸ナトリウム溶液が用いられ、その他塩基性物質としてはアンモニア水等が挙げられる。共沈殿におけるｐＨは６〜１０の範囲に、沈殿温度を４８〜８０℃の範囲になるように制御される。
【００２４】
得られた沈殿物に更に界面活性剤を添加しても良く、その場合これらを水等で十分に撹拌後洗浄しながら濾過され乾燥される。界面活性剤はポリビニルアルコール（ＰＶＡ）、ポリビニルアミン、ポリエチレングリコール−２００（ＰＥＧ−２００）、２−プロパノール、エタノールのいずれか、またはそれらの組み合わせを含むことが出来る。
界面活性剤の投入量は水溶性塩を構成する金属の酸化物換算量に対して１質量％〜３０質量％の範囲にあることが好ましい。前記の沈殿物の焼成は６００℃以上とすることが、ＣＺＡ複合酸化物の確実な生成の観点から好ましい。焼成温度が９００℃以上であると、アルミナとしてθ−アルミナを含むＣＺＡ複合酸化物が得られやすいので好ましい。焼成温度の上限は、セリア−ジルコニア固溶体及びセリアの分散性の確保の観点から１１００℃以下であることが好ましい。焼成時間は２時間以上６時間以下であることが好ましい。焼成雰囲気は、例えば大気などの酸素含有雰囲気や、窒素ガス及びアルゴンガス等の不活性ガス雰囲気を用いることができる。
【００２５】
ＣＺＡ複合酸化物はその体積平均粒径Ｄ５０が３μｍ以上であることが、ガス拡散性を高くし得る点で好ましく、７μｍ以上であることがより好ましい。一方、Ｄ５０の上限値は、触媒層とした際の基材に対する密着性の観点から６０μｍ以下であることが好ましく、４０μｍ以下であることがより好ましい。酸化銅を担持した酸化銅担持複合酸化物のＤ５０、及び排ガス浄化触媒用組成物のＤ５０の好ましい範囲は、ＣＺＡ複合酸化物のＤ５０の好ましい範囲として上述した範囲と同様の範囲である。
【００２６】
ＣＺＡ複合酸化物のＤ５０、酸化銅担持複合酸化物のＤ５０、及び排ガス浄化触媒用組成物のＤ５０は、例えば以下のように測定することができる。すなわち、レーザー回折粒子径分布測定装置用自動試料供給機（マイクロトラック・ベル社製「Ｍｉｃｒｏｔｏｒａｃ  ＳＤＣ」）を用い、ＣＺＡ複合酸化物を水性溶媒に投入し、３０Ｗの超音波を３６０秒間照射した後、レーザー回折散乱式粒度分布計（マイクロトラック・ベル社製「マイクロトラックＭＴ３０００II」）を用いて測定する。測定条件は、粒子屈折率１．５、粒子形状真球形、溶媒屈折率１．３、セットゼロ３０秒、測定時間３０秒、２回測定の平均値として求める。水性溶媒としては純水を用いる。
【００２７】
本発明の排ガス浄化触媒用組成物においては、ＣＺＡ複合酸化物の粒子に酸化銅の粒子が担持されている。一の粒子が他の粒子を担持していることは、例えば走査型電子顕微鏡（以下「ＳＥＭ」ともいう。）で粒子を観察したときの粒径の測定により確認できる。例えば、一の粒子の表面上に存在している他の粒子の平均粒径は、当該一の粒子の平均粒径に対して１０％以下であることが好ましく、３％以下であることがより好ましく、１％以下であることが特に好ましい。ここでいう平均粒径とは、ＳＥＭで観察したときの３０個以上の粒子の最大フェレ径の平均値である。最大フェレ径とは２本の平行線で挟まれた粒子図形の最大の距離である。
なお、本発明においては酸化銅がＣＺＡ複合酸化物に担持されてなるものであり、ＣＺＡと銅との複合酸化物とは明確に異なるものである。ＣＺＡと銅との複合酸化物を排ガス浄化触媒用組成物として用いると、活性点である酸化銅と排ガス成分とが接触しにくいため、ＮＯｘ浄化性能が発揮されにくい。一方で、本発明のように酸化銅がＣＺＡ複合酸化物に担持されてなるものであると、酸化銅としての触媒性能を阻害すること無くＮＯｘ浄化性能に優れたものとなる。
【００２８】
ＣＺＡ複合酸化物に酸化銅を担持させた排ガス浄化触媒用組成物における酸化銅の含有量は２．５質量％以上であることが、ＮＯｘ浄化性能を十分に高める点で好ましく、４．５質量％以上であることがより好ましく、５．５質量％以上であることが特に好ましい。一方、上限としては２５質量％以下であることが、酸化銅の分散性を確保し、シンタリングを抑制する観点で好ましく、１５質量％以下であることがより好ましく、１０質量％以下であることが特に好ましい。ここでいう酸化銅の量は、ＣｕＯ換算の量である。同様の観点から、ＣＺＡ複合酸化物１００質量部に対する酸化銅の量は、好ましくは３質量部以上３０質量部以下であり、より好ましくは６質量部以上１５質量部以下である。
なお、本発明において複合酸化物に担持される酸化銅の形態はＣｕＯ及びＣｕ２Ｏのいずれであってもよい。また後述する排ガス浄化触媒層中の酸化銅の好ましい含有量も、排ガス浄化触媒用組成物における酸化銅の含有量として上述した好ましい範囲と同様である。
【００２９】
排ガス浄化触媒用組成物は、例えばＣＺＡ複合酸化物及び酸化銅のみからなるものであってもよいが、それら以外の成分を含有してもよい。当該成分としては、例えば主に担体としての役割を果たすものとして、ＴｉＯ２、ＳｉＯ２、ゼオライト、ＭｇＯ、ＭｇＡｌ２Ｏ４などの無機多孔質材料、ＣｅＯ２、ＣｅＯ２−ＺｒＯ２複合酸化物などのＯＳＣ材料、Ｂａ、Ｓｒ、Ｍｇ等のアルカリ土類金属化合物、バインダとしてのアルミナゾルやジルコニアゾル等が挙げられる。なお、これらの成分にも酸化銅が担持されても良い。
【００３０】
優れたＮＯｘ浄化性能及び耐熱性を得る点から、排ガス浄化触媒用組成物中に占めるＣＺＡ複合酸化物の割合は、６０質量％以上９０質量％以下であることが好ましく、７０質量％以上８７質量％以下であることがより好ましい。
【００３１】
また、排ガス浄化触媒用組成物中のＣＺＡ複合酸化物の含有量は次の方法で測定できる。すなわち、排ガス浄化触媒用組成物を溶解させて溶液となし、該溶液を測定対象として、各元素の量をＩＣＰ−ＡＥＳで測定する。次いで、特定の倍率にて銅が担持されたＣＺＡ複合酸化物のみが含まれる分析視野を選択し、上記ＥＤＸにて元素分析を行う。そして、ＩＣＰ−ＡＥＳから求められた各元素の量からＥＤＸにて求められた元素分析結果の差によって、バインダ成分などのＣＺＡ複合酸化物以外の添加材と区別することができ、ＣＺＡ複合酸化物の含有量を特定できる。
【００３２】
排ガス浄化触媒用組成物中のＣＺＡ複合酸化物の比表面積は、熱耐久前においては５０ｍ２／ｇ以上であることが、酸化銅の所望の担持量を得やすい点や酸化銅の分散性を確保しＮＯｘ浄化性能を十分に高める点で好ましく、６０ｍ２／ｇ以上であることがより好ましく、７０ｍ２／ｇ以上であることが特に好ましい。一方、上限としては１５０ｍ２／ｇ以下であることが、熱耐久による酸化銅の凝集を抑制しＮＯｘ浄化性能を確保する点で好ましく、１４０ｍ２／ｇ以下であることがより好ましく、１３０ｍ２／ｇ以下であることが特に好ましい。
一方、熱耐久後においては、１５ｍ２／ｇ以上であることが好ましく、２０ｍ２／ｇ以上であることがより好ましい。上限としては、１４０ｍ２／ｇ以下であることが好ましく、１３０ｍ２／ｇ以下であることがより好ましい。熱耐久は例えば大気中、９００℃において４時間、次いで窒素やアルゴンなどの不活性雰囲気中、９５０℃において４時間の条件で行うことが好ましい。この条件において、排ガス浄化触媒用組成物中のＣＺＡ複合酸化物の比表面積の維持率（＝熱耐久後の比表面積／熱耐久前の比表面積×１００）は、２５％以上であることが好ましく、３５％以上であることがより好ましい。比表面積はＢＥＴ３点法により測定される。具体的には後述の実施例の方法で測定される。ＣＺＡ複合酸化物の比表面積やその維持率は、酸化銅を担持した状態のＣＺＡ複合酸化物について測定したものとすることができる。
【００３３】
ＣＺＡ複合酸化物と該複合酸化物に担持された酸化銅とを有する排ガス浄化触媒用組成物は、その優れたＮＯｘ浄化性能を活かして、排ガス浄化触媒として好適に用いることができる。例えば、基材と基材表面に形成される触媒層とを有する排ガス浄化触媒において、触媒層を前記排ガス浄化触媒用組成物により形成することで、優れたＮＯｘ浄化性能を有する排ガス浄化触媒を得ることができる。
【００３４】
前記の基材の形状は、特に限定されるものではないが、一般的にはハニカム形状、板、ペレット等であり、好ましくはハニカムである。また、このような基材の材質としては、例えば、アルミナ（Ａｌ２Ｏ３）、ムライト（３Ａｌ２Ｏ３−２ＳｉＯ２）、コージェライト（２ＭｇＯ−２Ａｌ２Ｏ３−５ＳｉＯ２）、チタン酸アルミニウム（Ａｌ２ＴｉＯ５）、炭化ケイ素（ＳｉＣ）等のセラミックスや、ステンレス等の金属材料を挙げることができる。
【００３５】
銅の水溶性塩及びＣＺＡ複合酸化物を含むスラリーを基材表面に塗布し、乾燥させ、焼成することで、本発明の排ガス浄化触媒用組成物からなる触媒層が基材上に形成された排ガス浄化触媒を得ることができる。例えば、ＣＺＡ複合酸化物及び、必要に応じてその他の成分を、銅の水溶性塩を含有する水溶液に投入してスラリーを調製し、このスラリーを、基材に塗布し、乾燥、焼成して、排ガス浄化触媒を形成してもよい。得られる排ガス浄化触媒の触媒活性を高める点から、スラリーを塗布した基材を焼成する温度は３００℃〜８００℃が好ましく、４００℃〜６００℃がより好ましい。焼成時間は０．５時間〜１０時間が好ましく、１時間〜３時間がより好ましい。焼成は例えば大気中で行うことができる。
【００３６】
排ガス浄化触媒における排ガス浄化触媒用組成物の量は基材がハニカム形状の場合５０ｇ／Ｌ以上であることが、耐熱性及び低温での排ガス浄化性能が得られる点から好ましく、７０ｇ／Ｌ以上であることがより好ましく、８５ｇ／Ｌ以上であることが特に好ましい。一方、２２０ｇ／Ｌ以下であることが背圧の低下を防止しつつ好適な低温活性が得られる点から好ましく、２００ｇ／Ｌ以下であることがより好ましく、１８０ｇ／Ｌ以下であることが特に好ましい。
ここでいう排ガス浄化触媒における排ガス浄化触媒用組成物の量は、基材におけるすべての空間部分も基材の体積の一部として含めた、基材の外形に基づく体積を基準とする量である。
【００３７】
以上の通り、本発明の排ガス浄化触媒用組成物、及びそれを用いた排ガス浄化触媒は、熱耐久前において優れたＮＯｘ浄化性能を示す。また、９００℃以上の高温に曝されても安定したＮＯｘ浄化触媒性能を示す。このような排ガス浄化触媒用組成物及び排ガス浄化触媒は、ガソリンエンジンやディーゼルエンジンなど化石燃料を動力源とする内燃機関に用いたときに、安定した高い排ガス浄化性能を発揮することができる。特に、二輪自動車に関しては四輪自動車に比べて排ガスの変動域がリッチ側（λ＞１）に寄っているため、ＮＯｘ浄化反応が行なわれやすい環境にある。よって、本発明の排ガス浄化触媒用組成物は特に二輪自動車用途にて好適に用いられる。
【実施例】
【００３８】
以下、実施例により本発明を更に詳細に説明する。しかしながら本発明の範囲は、かかる実施例に制限されない。なお、排ガス浄化触媒用組成物及び排ガス浄化触媒の製造における乾燥及び焼成はすべて大気中で行った。比表面積はカンタクローム社製比表面積・細孔分布測定装置（型番：ＱＵＡＤＲＡＳＯＲＢ  ＳＩ）を用い、ＢＥＴ３点法で求めた。測定用のガスとしてヘリウムを用いた。【００３９】
＜実施例１＞
（１）排ガス浄化触媒形成用スラリーの製造
硝酸セリウム六水和物、硝酸ジルコニル二水和物、硝酸イットリウム水溶液、硝酸ランタン水溶液を使用し、硝酸セリウム、硝酸ジルコニル、硝酸イットリウム及び硝酸ランタンの合計の濃度が０．１ｍｏｌ／Ｌである硝酸塩水溶液を形成した。この硝酸塩水溶液は、硝酸セリウム、硝酸ジルコニル、硝酸イットリウム及び硝酸ランタンの酸化物換算質量比がＣｅＯ２：ＺｒＯ２：Ｙ２Ｏ３：Ｌａ２Ｏ３＝３３：２５：１：１となる組成を有していた。次いで、アルミン酸ナトリウム水溶液を用意し、この硝酸塩水溶液中へアルミン酸ナトリウム水溶液を滴下し、７５℃の温度でｐＨ＝７のスラリーを形成した。スラリー中のアルミニウムと、Ｃｅ、Ｚｒ、Ｙ及びＬａからなる混合金属との酸化物換算質量比は、４０：６０であった。
沈殿後、温度を９０℃に上げ、スラリーを３０分間エージングし、次に４０℃に冷却した。次に界面活性剤としてＰＥＧ−２００を、混合金属の酸化物換算の総質量に対して３０質量％の割合でスラリーに加えた。このスラリーを１時間撹拌し、次に収集して脱イオン水により洗浄した。得られた湿潤固体をオーブン中、１２０℃で約１２時間、乾燥し、ふるいがけすると、乾燥粉末が得られた。次に、得られた粉末に１０００℃で４時間、焼成を施すと、ＣＺＡ複合酸化物が得られた。得られたＣＺＡ複合酸化物におけるＡｌ２Ｏ３、ＺｒＯ２、ＣｅＯ２、Ｌａ２Ｏ３、Ｙ２Ｏ３の量は表１に示す通りであった。得られたＣＺＡ複合酸化物の体積平均粒径Ｄ５０を上記方法で測定したところ、１０μｍであった。またＣＺＡ複合酸化物をＸ線回折測定し、アルミナがθ−アルミナであることを確認した。また上記の線源のＸ線回折測定において、セリア−ジルコニア固溶体の回折ピークが低角度側へシフトしていることが確認され、アルミナの一部がセリア−ジルコニア固溶体に固溶されていることが確認された。またＺｒＯ２、ＣｅＯ２、Ｌａ２Ｏ３及びＹ２Ｏ３が固溶体を形成していることをＸ線回折測定にて確認した。
次いで、硝酸銅（II）三水和物をイオン交換水に溶解させてなる水溶液に、前記（１）で得られたＣＺＡ複合酸化物の粉末を加えて撹拌した後、ジルコニアバインダを添加して排ガス浄化触媒形成用スラリーを得た。排ガス浄化触媒形成用スラリーの組成は、排ガス浄化触媒用組成物とした際に酸化銅６．０質量％、ＣＺＡ複合酸化物８５．５質量％、及びジルコニア８．５質量％の構成比率となるよう調製した。【００４０】
（２）排ガス浄化触媒の製造
前記（１）で作製した排ガス浄化触媒形成用スラリーをステンレス製ハニカム基材（合志技研工業社製、直径４０ｍｍ、軸方向長さ６０ｍｍ、セル数３００ｃｐｓｉ、体積０．０７５４Ｌ）に塗布した後、過剰なスラリーを吹き払った。次に７０℃の熱風が組成物塗布面に直接当たるようにして乾燥後、４５０℃で１時間焼成して硝酸根を除去し、触媒層がステンレス製ハニカム基材上に形成された排ガス浄化触媒を得た。
触媒層は上記組成の排ガス浄化触媒用組成物からなり、酸化銅がＣＺＡ複合酸化物に担持された粉末を主成分としたものであった。触媒層の量は基材体積に対して１６５ｇ／Ｌであった。
なお、Ｄ５０測定用サンプルとして、実施例１で得られた触媒の一部をハニカム基材から圧壊して取出し、得られた触媒粉末サンプルについて、上記ＣＺＡ複合酸化物のＤ５０の測定方法と同じ方法でＤ５０を測定したところ、表１に示す通りであった。
更に、得られた触媒粉末サンプルについて、後述する条件の耐久を施した。耐久前後の触媒粉末サンプルについて比表面積及び比表面積の維持率を前記方法で測定した。結果を表１に示す。【００４１】
＜実施例２〜４＞
硝酸セリウム六水和物、硝酸ジルコニル二水和物、硝酸ランタン水溶液、硝酸イットリウム水溶液及び水酸化アルミニウムの使用量を、得られるＣＺＡ複合酸化物におけるＡｌ２Ｏ３、ＺｒＯ２、ＣｅＯ２、Ｌａ２Ｏ３、Ｙ２Ｏ３の量が表１に示す値となるように変更した以外は実施例１と同様にして、排ガス浄化触媒用組成物及び排ガス浄化触媒を得た。
実施例１と同様にして触媒粉末サンプルを得て、そのＤ５０を測定したところ、表１に示す通りであった。
また実施例１と同様に、耐久前後の触媒粉末サンプルについて比表面積及び比表面積の維持率を測定した結果を表１に示す。【００４２】
＜実施例５＞
ＣＺＡ複合酸化物の粒径Ｄ５０を２４μｍとした以外は、実施例３と同様にして排ガス浄化触媒用組成物及び排ガス浄化触媒を得た。実施例１と同様にして触媒粉末サンプルを得て、そのＤ５０を実施例１と同様にして測定したところ、表１に示す通りであった。
また実施例１と同様に、耐久前後の触媒粉末サンプルについて比表面積及び比表面積の維持率を測定した結果を表１に示す。【００４３】
＜比較例１＞
実施例１において、ＣＺＡ複合酸化物の代わりに市販のセリア−ジルコニア複合酸化物を用いた（ＺｒＯ２及びＣｅＯ２の量は表１に示す通り）。これら以外は実施例１と同様にして、排ガス浄化触媒用組成物及び排ガス浄化触媒を得た。
排ガス浄化触媒用組成物及び触媒層の組成は、酸化銅６．０質量％、セリア−ジルコニア複合酸化物８５．５質量％、ジルコニア８．５質量％であった。実施例１と同様にして触媒粉末サンプルを得て、そのＤ５０を測定したところ、表１に示す通りであった。
また実施例１と同様に、耐久前後の触媒粉末サンプルについて比表面積及び比表面積の維持率を測定した結果を表１に示す。【００４４】
＜比較例２＞
実施例１において、ＣＺＡ複合酸化物の代わりに市販のＬａ安定化θ−アルミナを用いた（Ａｌ２Ｏ３及びＬａ２Ｏ３の量は表１に示す通り）。これら以外は実施例１と同様にして、排ガス浄化触媒用組成物及び排ガス浄化触媒を得た。
排ガス浄化触媒用組成物及び触媒層の組成は、酸化銅６．０質量％、アルミナ８５．５質量％、ジルコニア８．５質量％であった。実施例１と同様にして触媒粉末サンプルを得て、そのＤ５０を測定したところ、表１に示す通りであった。
また実施例１と同様に、耐久前後の触媒粉末サンプルについて比表面積及び比表面積の維持率を測定した結果を表１に示す。【００４５】
【表１】
2020031508.tif 000002
【００４６】
〔評価〕
実施例１〜５及び比較例１及び２の排ガス浄化触媒を、以下の条件の耐久試験に付した。
＜耐久条件＞
大気中、９００℃において４時間焼成し、次いで窒素雰囲気中、９５０℃において４時間焼成する。【００４７】
前記耐久試験前後の排ガス浄化触媒について、下記条件のＮＯｘのＴ５０及びη４００の測定を行い、ＮＯｘの浄化性能を評価した。結果を表２に示す。
＜Ｔ５０、η４００測定条件＞
排ガス浄化触媒をガス流通経路に配置し、下記組成の模擬排ガスを流通させた。排ガス浄化触媒に流入するガス温度を常温から漸次上昇させていき、触媒を通過した排ガスに含まれるＮＯｘ量を求め、Ａ：触媒未設置のＮＯｘ検出量、Ｂ：触媒設置後のＮＯｘ検出量としたときに、下記式にてＮＯｘ浄化率を求めた。
ＮＯｘ浄化率（％）＝（Ａ−Ｂ）／Ａ×１００
ＮＯｘ浄化率が５０％に達したときの触媒のガス温度をライトオフ温度Ｔ５０と定義して求めた。η４００は、Ｔ５０と同様の測定を行い、装置に流入する排ガスを４００℃で温度一定としたときのＮＯｘ浄化率である。Ｔ５０は低いほどＮＯｘ浄化性能に優れていることを意味し、η４００は高いほどＮＯｘ浄化性能に優れていることを意味する。
・模擬排ガス（組成は体積基準）：ＣＯ：１．２５％、Ｃ３Ｈ６：１７４０ｐｐｍＣ、ＮＯ：２４５０ｐｐｍ、Ｏ２：０．６％、ＣＯ２：１４％、Ｈ２Ｏ：１０％、Ｎ２：残部
・ガス流速：２５Ｌ／ｍｉｎ
・昇温速度：２０℃／ｍｉｎ【００４８】
【表２】
2020031508.tif 000003
【００４９】
表２に示すように、各実施例は、耐久前においてＴ５０が３４６℃以下、η４００が９１％以上で、優れたＮＯｘ浄化性能を示す。これに対し、ＣＺＡ複合酸化物ではないセリア−ジルコニア複合酸化物に酸化銅を担持させた比較例１、及び、θ−アルミナに酸化銅を担持させた比較例２は、耐久前のＴ５０が各実施例よりも高く、ＮＯｘ浄化性能に劣ることが判る。また各実施例は、耐久後においてもＴ５０が３７８℃以下であり、高い浄化性能を維持している。これに対し、比較例１はＴ５０が各実施例よりも大幅に高く、耐久後のＮＯｘ浄化性能に劣る。
【産業上の利用可能性】
【００５０】
本発明によれば、貴金属を用いなくてもＮＯｘの浄化性能に優れた排ガス浄化触媒用組成物及び排ガス浄化触媒が提供される。
【手続補正書】
【提出日】令和2年5月27日(2020.5.27)
【手続補正１】
【補正対象書類名】特許請求の範囲
【補正対象項目名】全文
【補正方法】変更
【補正の内容】
【特許請求の範囲】
【請求項１】
セリア、ジルコニア及びアルミナを含み、セリア−ジルコニアの固溶体が存在する複合酸化物の粒子と、該複合酸化物の粒子の表面に担持された酸化銅とを有する排ガス浄化触媒用組成物であって、
前記複合酸化物中のアルミナの含有量が３０質量％以上であり、セリアの含有量が５０質量％未満であり、
前記排ガス浄化触媒用組成物は９５０℃、４時間の熱処理を施した後にＸ線回折測定した場合に、セリア−ジルコニアの固溶体に由来し２θ＝２９°付近、３４°付近及び４８．５°付近の３カ所に存在するピークそれぞれについて、前記熱処理による２以上のピークへの分離が観察されない、排ガス浄化触媒用組成物。
【請求項２】
前記複合酸化物１００質量部に対して、前記酸化銅の含有量が３質量部以上３０質量部以下である、請求項１記載の排ガス浄化触媒用組成物。
【請求項３】
前記複合酸化物中のアルミナの含有量が５０質量％以上であり、前記複合酸化物中のセリアの含有量が２．５質量％以上である、請求項１又は２記載の排ガス浄化触媒用組成物。
【請求項４】
前記複合酸化物中のジルコニアの含有量が１質量％以上３５質量％以下である、請求項１ないし３の何れか１項に記載の排ガス浄化触媒用組成物。
【請求項５】
前記複合酸化物中のアルミナがθ−アルミナである、請求項１ないし４の何れか１項に記載の排ガス浄化触媒用組成物。
【請求項６】
体積平均粒径Ｄ５０が３μｍ以上６０μｍ以下である、請求項１ないし５の何れか１項に記載の排ガス浄化触媒用組成物。
【請求項７】
請求項１〜５のいずれか１項に記載の排ガス浄化触媒用組成物を含む排ガス浄化触媒。
【請求項８】
前記複合酸化物は、ＣＺＡと銅との複合酸化物を除くものである、請求項１ないし６の何れか１項に記載の排ガス浄化触媒用組成物。
【手続補正書】
【提出日】令和2年9月24日(2020.9.24)
【手続補正１】
【補正対象書類名】特許請求の範囲
【補正対象項目名】全文
【補正方法】変更
【補正の内容】
【特許請求の範囲】
【請求項１】
セリア、ジルコニア及びアルミナを含み、セリア−ジルコニアの固溶体が存在する複合酸化物の粒子と、該複合酸化物の粒子の表面に担持された酸化銅とを有する排ガス浄化触媒用組成物であって、
前記複合酸化物中のアルミナの含有量が３０質量％以上であり、セリアの含有量が５０質量％未満であり、
前記排ガス浄化触媒用組成物は９５０℃、４時間の熱処理を施した後にＸ線回折測定した場合に、セリア−ジルコニアの固溶体に由来し２θ＝２９°付近、３４°付近及び４８．５°付近の３カ所に存在するピークそれぞれについて、前記熱処理による２以上のピークへの分離が観察されない、排ガス浄化触媒用組成物。
【請求項２】
前記複合酸化物１００質量部に対して、前記酸化銅の含有量が３質量部以上３０質量部以下である、請求項１記載の排ガス浄化触媒用組成物。
【請求項３】
前記複合酸化物中のアルミナの含有量が５０質量％以上であり、前記複合酸化物中のセリアの含有量が２．５質量％以上である、請求項１又は２記載の排ガス浄化触媒用組成物。
【請求項４】
前記複合酸化物中のジルコニアの含有量が１質量％以上３５質量％以下である、請求項１ないし３の何れか１項に記載の排ガス浄化触媒用組成物。
【請求項５】
前記複合酸化物中のアルミナがθ−アルミナである、請求項１ないし４の何れか１項に記載の排ガス浄化触媒用組成物。
【請求項６】
体積平均粒径Ｄ５０が３μｍ以上６０μｍ以下である、請求項１ないし５の何れか１項に記載の排ガス浄化触媒用組成物。
【請求項７】
請求項１〜５のいずれか１項に記載の排ガス浄化触媒用組成物を含む排ガス浄化触媒。
【請求項８】
前記複合酸化物は、ＣＺＡと銅との複合酸化物を除くものである、請求項１ないし６の何れか１項に記載の排ガス浄化触媒用組成物。
【請求項９】
前記複合酸化物中のセリアの含有量が１５質量％以下である、請求項１ないし６及び８の何れか１項に記載の排ガス浄化触媒用組成物。
【国際調査報告】
2020031508.tif 000004
2020031508.tif 000005
2020031508.tif 000006
2020031508.tif 000007